"有機樹脂または無機結合剤に分散された光化学的に活性な半導体金属酸化物ナノ粒子を備えるコーティング組成物であって、前記有機樹脂または前記無機結合剤は、紫外光照射に対して光化学的に不活性であり且つ水酸基ラジカルによる酸化に耐性があり、前記金属酸化物ナノ粒子は、少なくとも部分的に疎水性である表面構造を形成することを特徴とする、コーティング組成物。前記金属酸化物ナノ粒子は、TiO2,WO3,ZnO,SnO2,ZrO2,CrO2,Sb2O4のうちの少なくとも1つから選択される、請求項1記載のコーティング組成物。前記金属酸化物ナノ粒子は、アナターゼ型のTiO2である、請求項1記載のコーティング組成物。前記有機樹脂は、フッ素ポリマーと液晶ポリマーからなる群から選択される請求項1記載のコーティング組成物。無機結合剤は、シリコンダイオキサイドと、ケイ酸塩と、それらの組合せとからなる群から選択される、請求項1記載のコーティング組成物。前記無機結合剤は、アルカリシリケートである、請求項5記載のコーティング組成物。前記無機結合剤は、ケイ酸ナトリウムと、ニケイ酸ナトリウムsodiumdisilicateと、ケイ酸アルミニウムマグネシウムと、それらの組合せとからなる群から選択される、請求項6記載のコーティング組成物。前記金属酸化物ナノ粒子は、前記コーティング組成物のうちの30重量パーセントまでを占める、請求項1記載のコーティング組成物。前記金属酸化物ナノ粒子は、前記コーティング組成物のうちの1重量パーセントから10重量パーセントまでを占める、請求項8記載のコーティング組成物。前記金属酸化物ナノ粒子の平均サイズは、100ナノメートル未満である、請求項1記載のコーティング組成物。前記コーティング組成物はさらに、テトラフルオロエチレンまたはポリテトラフルオロエチレンを有する、請求項1記載のコーティング組成物。前記コーティング組成物はさらに、溶媒を有する、請求項1記載のコーティング組成物。前記溶媒は水である、請求項12記載のコーティング組成物。前記表面構造は、少なくとも150度の接触角を形成する、請求項1記載のコーティング組成物。前記表面構造は、10度以下の転がり角を形成する、請求項1記載のコーティング組成物。水滴にはいくつかの状態が存在し、その状態は水滴が位置する表面に依存する。たとえば滑らかで平坦な表面上の水滴は、小さな接触角を有し、ヤング濡れ性として知られている。一方、粗い表面上では、水滴は大きな接触角を有する。接触角が150度よりも大きく、且つ滴表面の転がりroll-off角滑り角が10度以下である場合、表面は、超疎水性と呼ばれる。角度測定のヒステリシスは、10度未満であるべきである。滴が均質な濡れ性を示す場合、すなわち滴が粗い表面の溝に浸透する場合は、ウェンツェル状態Wenzelstateである。しかし滴が不均一な濡れ性を提供し粗い表面の溝に浸透しない場合、つまり溝の頂上に存在し空気が溝と形成されるべき組成物表面とに捕獲される場合は、カシー状態Cassiestateである。カシー状態の滴は完全には全表面を濡らさないため、滴は表面上を転がって落ちても潜在的な汚染の全ての毒性を破壊することはできない。したがって先行技術のコーティングシステムを更に改善することは、表面上に残る汚染を除去する能力を有し、それによって1つのコーティングから自己洗浄と自己浄化の2つの効果を提供しつつ、望ましくない汚染の自己洗浄のために超疎水性表面を使用することである。望ましくない汚染は、液体が表面から流れ落ちると洗浄液および/または滴中に捕獲されうる。本発明は、毒性のある生物物質や化学物質と他の汚染物質の毒性を破壊し且つ光化学作用を示し且つ紫外光に耐性のある表面コーティングに関する。紫外光耐性は、無機母材特許文献1や有機樹脂特許文献2の使用により実現されうる。これらの修正されたケイ酸塩ベースのコーティングは、UV劣化と光化学作用に対して非常に耐性があることが示されている。このコーティングは、人間および/または動物に毒性のある物質の毒性を破壊する能力を有するコーティングを製造する目的で、光化学的に活性な半導体金属酸化物ナノ粒子、たとえばアナターゼ型のチタンダイオキサイドを含む。これらの物質は、それらに限定されないが、神経ガスや他の有害化学物質だけでなく、炭疽菌の毒性の胞子、バクテリア、ウィルス、および/または他の毒性および伝染病を含む。さらに本発明は、ファンデルワース力を最小にすることによって表面の自己洗浄を可能にする超疎水性成分を有する表面コーティング要素を含む。したがって表面に存在する望まれない汚染のほとんどは、表面を水滴が流れ落ち汚染を運び去ることによって除去される。表面上に残存するいかなる汚染もただちに酸化され、毒性が破壊されるか紫外光や半導体金属酸化物の存在による電磁場の存在中での水蒸気湿度を含む雰囲気中で中和される。自己洗浄超疎水性成分と自己浄化半導体金属酸化物成分の組合せは、これらの成分のうちただ1つしか使用しない先行技術に対してより改善された自己洗浄/自己浄化表面コーティングを可能にする相乗的効果をもたらす。たとえば先行技術の表面コーティングは、汚染物質の極端に多い量によって負荷が大きくなり汚染物質を完全には除去したり分解したりできなくなる。しかし自己洗浄と自己浄化の態様を組合せることによって、本発明は、先行技術よりも高いレベルで表面を浄化できる。本発明の応用には、それらに限定されないが、航空機、船舶、軍事車両、他の効果な装置、地下鉄の駅や病院や鉄道の駅や球場のような公共の場所、および建物の内部と外部が含まれ、セラミックス、塗料、金属、石およびセメント、プラスチック、ポリマー、ソーラーセル、交通標識、封止剤、鋳造、音響バリア、照明器具、携帯電話、液晶ディスプレイ、カーテン、蛇口、オーブン、テント、ペーパーロール、眼鏡フレーム、および汚染されうる他の物のような項目に含まれる。本発明の表面コーティングは、それらに限定されないが、噴霧、押出し成形extrusion、成形casting、エッチング、アップリケ膜appliquefilmを含む他の任意の適切な方法によって基板表面に適用されうる。本発明の表面コーティングは、表面の不活性な洗浄および浄化が紫外線と環境の湿度に晒されたときに適用されることを可能にする。本発明のこの態様は、毒洗浄用の化学薬品を使用することなく、表面洗浄する低価格な方法として商業的および軍事的分野において大きな恩恵をもたらす。汚染抑制のための節約と労働力の節約は、このような洗浄薬品を用いなくても良いことから明らかである。以下に記載する詳細は、本発明の好ましい実施形態を記述するように意図されていて、本発明が構成されまたは使用されうるただ1つの形態を示すようには意図されていない。記載は、本発明の構成と作用のための機能と順序とを記述している。しかし同一または等しい機能と順序が異なる実施形態によって達成されうることと、それらはまた本発明の範囲内に含まれるように意図されることとを理解するべきである。本発明は、表面を洗浄する超疎水性態様と、表面を浄化する酸化態様とを有する自己洗浄および自己浄化表面コーティング成分に関する。超疎水性成分は、水滴に汚染物質を運ばせ表面から流れ落ちさせることによって、表面から多くの汚染物質を除去する。表面から除去されなかった汚染物質は、そこで酸化され、酸化には異質な有機物質と無機物質とを浄化し且つ除去することと、バクテリアとウィルスと菌類の成長と、有機体organismsを引き起こす他の生物疾病を抑制することとを含む。表面コーティングは、低コスト、低エネルギー使用、および高安全性であり、非汚染劣化生成物を提供し、メンテナンスフリー方式で長い期間に亘ってこの効果を持続しうる。コーティング組成物は、有機樹脂または無機結合剤inorganicbinderに分散された光化学的に活性な半導体金属酸化物ナノ粒子からなる。有機樹脂または無機結合剤は、紫外線照射に光化学的に不活性であり、且つ水酸基ラジカルによる酸化に耐性がある。さらに金属酸化物ナノ粒子は、少なくとも部分的に水酸基である表面構造を形成する。金属酸化物ナノ粒子は、TiO2,WO3,ZnO,SnO2,ZrO2,CrO2,Sb2O4、およびこれらの組合せのうちのいずれでも良い。しかしながらアナターゼ型のTiO2は、好ましい金属酸化物ナノ粒子である。有機樹脂は、ポリビニル、アルキド樹脂、ポリエポキシ、ポリウレタン、アクリルニトリル、ポリアクリレート、塩化エラストマー型chlorinatedelastomertype、およびそれらの組合せのうちのいずれでも良い。しかしこれらの樹脂は、存在する水酸基イオンによる酸化や分解に対して十分な保護を提供しないため、本発明で使用される好ましい有機樹脂は、液晶ポリマーまたはフッ素ポリマーfluropolymerである。無機結合剤は、ダイオキサイド、ケイ酸塩、およびその組合せのうちのいずれでも良い。アルカリシリケートを用いる場合、ケイ酸ナトリウムsodiumsilicateやニケイ酸ナトリウムsodiumdisilicate、ケイ酸アルミニウムマグネシウム等が一般的に用いられる。金属酸化物ナノ粒子は、一般的にコーティング組成物のうち約1~30重量パーセントを占める。たとえば金属酸化物ナノ粒子は、コーティング組成物のうち約1~10重量パーセントを占め、または約2~5重量パーセントを占める。金属酸化物ナノ粒子の平均サイズは、典型的には100nm未満であり、大概約20nmから50nmの範囲内にある。金属酸化物ナノ粒子は、可視光を散乱せず且つ光遮蔽顔料として作用しないほど十分に小さい物理形態である。しかし本発明のコーティング組成物は、光遮蔽をする他の顔料と混合されうる。本発明の予測される必要性を満たすように十分に疎水性であるために、金属酸化物ナノ粒子は、少なくとも150度の接触角と10度以下の転がり角とを有する表面構造を形成すべきである。これらの結果を達成するために、ナノ粒子のトポグラフィー周期性と深さを含むは、ファンデルワールス力と摩擦係数を最小にするように変化されうる。コーティング組成物はさらに、たとえばテトラフルオロエチレンまたはポリテトラフルオロエチレン、一般的な溶媒である水との溶剤、濃化剤、界面活性剤、顔料、硬化剤、および保護膜のような追加的な成分を含みうる。保護膜は、少なくとも表面コーティングの一部に亘って適用され、ポリウレタン樹脂、アルキド樹脂、エポキシ樹脂、および/またはラテックス樹脂でありうる。コーティング組成物は、結合剤システムにおけるTiO2のコロイド分散系を分散させる例示的方法によって生成されうる。そのようなコーティング組成物は、超遠心分離および/または以下に示す1以上の方法を用いる溶媒とともに生成される。超音波分散、ボールミルball-milling、カレンダリングcalendering、高せん断ブレードミキシングhigh-shearbrademixing、機械的せん断ミキシングmechanicalshearmixing、および押し出し成形またはスクリューミキシングscrewmixing。本発明のコーティングは、アナスターゼ型のTiO2の添加による光化学的に活性であり且つ十分な紫外光に耐性がある長寿命を含む多くの優れた価値の高い特性を有する。これは、バクテリアやたとえばコーティング表面上の炭疽菌からの胞子のような毒性のある化学物質や毒性のある生物物質の毒性を破壊する能力をもたらす。コーティングは、表面に吸着された水酸基を、水酸基ラジカルに変換することによってそのような効果を達成できる。これら水酸基ラジカルは、表面に存在する毒性の物質を攻撃し、酸化させ、且つその毒性を破壊する。さらにコーティング組成物の超疎水性により、さらにアナターゼを紫外光照射に晒し続けるために表面を活性化に保つように、十分に自己洗浄をする。本発明の組成物はさらに、すでに存在するケイ酸塩の処方、たとえばAZ-93に追加されうる。AZ-93は、宇宙船に使用される高熱反射コーティングである。組成物は、アナターゼにより表面で十分な紫外光反応を可能にしつつ、透明または色のついた形式で形成される。また組成物は、この方法に役立つブラシ、スプレー、パウダー、熱スプレー、アップリケapplique、または他の堆積技術を用いることによって、多くの異なる基板に適用されうる。上述の記載は、例示であり限定されていない。上述の開示をかんがみて、当業者は、ここで開示された本発明の範囲と趣旨内である様々な形態を立案できる。さらにここで開示された実施形態の様々な特徴は、単独または組合せを互いに変化させることで使用されうるし、ここで記述した特定の組合せに限定されない。したがって、請求項の範囲は、説明された実施形態によって限定されない。"